(57)【要約】【課題】プラスチック材料に対する低侵食性を示し、顕微鏡用液浸油に求められる屈折率特性および動粘度特性を満たす顕微鏡用液浸油を提供する。【解決手段】芳香族基を有するシロキサン化合物と、ジエン系重合体およびオレフィン系重合体からなる群より選択された少なくとも１種の炭化水素系重合体と、を含む、顕微鏡用液浸油。【選択図】なし【特許請求の範囲】
【請求項１】
芳香族基を有するシロキサン化合物と、
ジエン系重合体およびオレフィン系重合体からなる群より選択された少なくとも１種の炭化水素系重合体と、を含む、顕微鏡用液浸油。
【請求項２】
前記シロキサン化合物が、さらに、炭素数２以上の非芳香族炭化水素基を有する、請求項１に記載の顕微鏡用液浸油。
【請求項３】
前記非芳香族炭化水素基が、アルケニル基である、請求項２に記載の顕微鏡用液浸油。
【請求項４】
前記ジエン系重合体および前記オレフィン系重合体の両方を含む、請求項１〜３のいずれか１項に記載の顕微鏡用液浸油。
【請求項５】
前記炭化水素系重合体の質量に対する、前記シロキサン化合物の質量の比が０．２０〜０．７２である、請求項１〜４のいずれか１項に記載の顕微鏡用液浸油。
【請求項６】
前記ジエン系重合体が液体状であり、前記オレフィン系重合体が液体状である、請求項１〜５のいずれか１項に記載の顕微鏡用液浸油。
【請求項７】
ポリビニルブチラール樹脂と、
芳香族アルコールと、
硫黄原子および水酸基を含む液状化合物と、
高級アルコールと、を含む、顕微鏡用液浸油。
【発明の詳細な説明】
【技術分野】
【０００１】
本開示は、顕微鏡用液浸油に関する。
【背景技術】
【０００２】
顕微鏡分野において、液浸油を使用すると、液浸油を使用しない場合と比べて、実質的に少ない球面収差が得られるだけでなく、対物レンズの開口数を大きくして、顕微鏡の分解能を高めることができる。
液浸油としては、例えば、特許文献１に示すように、所定の構造のシロキサン化合物からなる顕微鏡用液浸油が提案されている。
【先行技術文献】
【特許文献】
【０００３】
【特許文献１】特開平４−１３８４０８号公報
【発明の概要】
【０００４】
本開示は、芳香族基を有するシロキサン化合物と、ジエン系重合体およびオレフィン系重合体からなる群より選択された少なくとも１種の炭化水素系重合体と、を含む、顕微鏡用液浸油に関する。
また、本開示は、ポリビニルブチラール樹脂と、芳香族アルコールと、硫黄原子および水酸基を含む液状化合物と、高級アルコールと、を含む、顕微鏡用液浸油にも関する。
【発明を実施するための形態】
【０００５】
以下、顕微鏡用液浸油について詳述する。なお、本明細書において、「〜」とはその前後に記載される数値を下限値および上限値として含む意味で使用される。
顕微鏡用液浸油の第１実施形態（以下、「第１液浸油」ともいう。）は、芳香族基を有するシロキサン化合物と、ジエン系重合体およびオレフィン系重合体からなる群より選択された少なくとも１種の炭化水素系重合体とを含む。芳香族基を有するシロキサン化合物と炭化水素系重合体とが併用されることにより、第１液浸油が、プラスチック材料に対する低侵食性を示し、顕微鏡用液浸油に求められる屈折率特性および動粘度特性を満たす。なかでも、芳香族基を有するシロキサン化合物が炭素数２以上の非芳香族炭化水素基（好ましくは、アルケニル基）をさらに有する場合、特定シロキサン化合物と炭化水素系重合体との相溶性が向上し、上記諸特性がより優れる。
また、顕微鏡用液浸油の第２実施形態（以下、「第２液浸油」ともいう。）は、ポリビニルブチラール樹脂と、芳香族アルコールと、硫黄原子および水酸基を含む液状化合物と、高級アルコールと、を含む。これらの成分を合わせて用いることにより、第２液浸油が、プラスチック材料に対する低侵食性を示し、顕微鏡用液浸油に求められる屈折率特性および動粘度特性を満たす。
以下、各実施形態について詳述する。
【０００６】
＜第１実施形態＞
まず、以下では、第１液浸油に含まれる各成分について詳述する。
【０００７】
（芳香族基を有するシロキサン化合物）
第１液浸油は、芳香族基を有するシロキサン化合物（以下、「特定シロキサン化合物」ともいう。）を含む。特定シロキサン化合物は、主に、第１液浸油のプラスチック材料に対する低侵食化および高屈折化に寄与する。
特定シロキサン化合物は、Ｓｉ−Ｏ−Ｓｉ結合を含む化合物である。
特定シロキサン化合物は、芳香族基を有する。芳香族基としては、芳香族炭化水素基および芳香族複素環基が挙げられ、芳香族炭化水素基が好ましい。
芳香族炭化水素基は、単環構造であっても、多環構造であってもよい。
芳香族炭化水素基の炭素数は特に制限されないが、５〜１８が好ましく、５〜１０がより好ましい。
芳香族炭化水素基の具体例としては、フェニル基、ナフチル基、アントリル基、および、ピレニル基が挙げられる。
特定シロキサン化合物が有する芳香族基の数は、１つでも、複数でもよく、複数が好ましい。
【０００８】
特定シロキサン化合物は、特定シロキサン化合物と炭化水素系重合体との相溶性がより向上する点で、さらに、炭素数２以上の非芳香族炭化水素基を有するのが好ましい。
非芳香族炭化水素基とは、芳香族性を示さない炭化水素基である。
非芳香族炭化水素基の炭素数は、２以上であり、特定シロキサン化合物と炭化水素系重合体との相溶性がより向上する点で、２〜５が好ましく、２〜３がより好ましく、２がさらに好ましい。
炭素数２以上の非芳香族炭化水素基としては、炭素数２以上のアルキル基、炭素数２以上のアルケニル基、および、炭素数２以上のアルキニル基が挙げられ、特定シロキサン化合物と炭化水素系重合体との相溶性がより向上する点で、炭素数２以上のアルケニル基が好ましい。
炭素数２以上のアルケニル基の具体例としては、ビニル基、アリル基、プロペニル基、イソプロペニル基、１−ブテニル基、２−ブテニル基、３−ブテニル基、１−ヘキセニル基、２−ヘキセニル基、３−ヘキセニル基、４−ヘキセニル基、および、５−ヘキセニル基が挙げられる。
特定シロキサン化合物が有する炭素数２以上の非芳香族炭化水素基の数は、１つでも、複数でもよい。
【０００９】
特定シロキサン化合物は、芳香族基、および、炭素数２以上の非芳香族炭化水素基以外の基をさらに有していてもよい。特定シロキサン化合物は、例えば、メチル基を有していてもよい。
【００１０】
特定シロキサン化合物としては、特定シロキサン化合物と炭化水素系重合体との相溶性がより向上する点で、式（１）で表される化合物であることが好ましい。
【００１１】
【化１】
2019132936.tif 000002
【００１２】
式（１）中、Ｒ１〜Ｒ６は、それぞれ独立に、メチル基、芳香族基、または、炭素数２以上の非芳香族炭化水素基を表し、Ｒ１〜Ｒ６のうち少なくとも１つは芳香族基を表し、Ｒ１〜Ｒ６の少なくとも１つは炭素数２以上の非芳香族炭化水素基を表す。
芳香族基および炭素数２以上の非芳香族炭化水素基の定義および好適範囲は、上述した通りである。
【００１３】
なかでも、Ｒ１〜Ｒ３は、芳香族基を表すことが好ましい。
Ｒ４およびＲ５は、それぞれ独立に、メチル基、または、炭素数２以上の非芳香族炭化水素基を表すことが好ましく、メチル基を表すことがより好ましい。
Ｒ６は、炭素数２以上の非芳香族炭化水素基を表すことが好ましく、アルケニル基を表すことがより好ましい。
ｎは、１〜５の整数を表し、１〜２が好ましく、１がより好ましい。
【００１４】
特定シロキサン化合物は、１種のみを用いてもよいし、２種以上を組み合わせて用いてもよい。
【００１５】
（ジエン系重合体およびオレフィン系重合体）
第１液浸油は、ジエン系重合体およびオレフィン系重合体からなる群より選択された少なくとも１種の炭化水素系重合体を含む。ジエン系重合体およびオレフィン系重合体は、主に、第１液浸油の高動粘度化に寄与する。
第１液浸油は、ジエン系重合体およびオレフィン系重合体のいずれか一方のみを含んでいてもよく、ジエン系重合体およびオレフィン系重合体の両方を含んでいてもよい。なかでも、第１液浸油の動粘度特性およびアッベ数がより良好となる点で、第１液浸油は、ジエン系重合体およびオレフィン系重合体の両方を含むことが好ましく、後述する液状ジエン系重合体および後述する液状オレフィン系重合体の両方を含むことがより好ましい。言い換えれば、炭化水素系重合体が、ジエン系重合体（好ましくは、液状ジエン系重合体）およびオレフィン系重合体（好ましくは、液状オレフィン系重合体）であることが好ましい。
【００１６】
ジエン系重合体は、常温（２５℃）で、固体状であっても、液体状であってもよく、液体状であることが好ましい。つまり、ジエン系重合体は、液状ジエン系重合体であることが好ましい。なお、液状ジエン系重合体とは、常温（２５℃）で液体状のジエン系重合体を意図する。液状ジエン系重合体の融点は特に制限されないが、取り扱い性の点で、−１０℃以下が好ましい。
固体状のジエン系重合体を用いる場合、ジエン系重合体を特定シロキサン化合物に溶解させて、得られた第１液浸油が液体状となっていれば構わない。もちろん、第１液浸油に特定シロキサン化合物以外の化合物が含まれた状態で、第１液浸油が液体状となっていれば構わない。
また、ジエン系重合体とは、ジエン化合物由来の繰り返し単位（構造単位）を主成分として含む重合体である。ジエン化合物としては、例えば、１，３−ブタジエンおよびイソプレンなどの共役ジエン化合物が挙げられる。また、上記主成分とは、ジエン化合物由来の繰り返し単位が、ジエン系重合体中の全繰り返し単位に対して、５０モル％超であることを意図する。なお、ジエン系重合体中におけるジエン化合物由来の繰り返し単位の含有量は、ジエン系重合体中の全繰り返し単位に対して、７０モル％以上であることが好ましい。上限は特に制限されないが、１００モル％が挙げられる。
また、ジエン系重合体には、ジエン化合物以外の他の単量体由来の繰り返し単位が含まれていてもよい。他の単量体としては、例えば、オレフィン化合物、アクリレート化合物、メタクリレート化合物、および、アクリロニトリルが挙げられる。
【００１７】
ジエン系重合体の種類は特に制限されず、公知のジエン系重合体が挙げられる。ジエン系重合体としては、例えば、炭素数４〜１２のジエンモノマー（ジエン化合物）からなるジエン単独重合体、ジエン共重合体、および、これらジエンモノマーと炭素数２〜２２のα−オレフィン付加重合性モノマー（オレフィン化合物）との共重合体が挙げられる。より具体的には、ポリイソプレン（好ましくは、液状ポリイソプレン）、ポリブタジエン（好ましくは、液状ブタジエン）、ブタジエン−イソプレンコポリマー、ブタジエン−アクリロニトリルコポリマー、および、ブタジエン−２−ヘキシルアクリレートコポリマーが挙げられる。
ジエン系重合体は、ヒドロキシル基などの官能基（例えば、極性基）を分子内（例えば、分子末端）に有してもよい。
【００１８】
ジエン系重合体の数平均分子量は、顕微鏡用液浸油の動粘度を調整しやすい点で、１０００〜１０００００が好ましく、５０００〜５００００がより好ましい。なお、上記数平均分子量は、ゲルパーミエイションクロマトグラフィー法により測定したポリスチレン換算の値である。
【００１９】
ジエン系重合体は、１種のみを用いてもよいし、２種以上を組み合わせて用いてもよい。
【００２０】
オレフィン系重合体は、常温（２５℃）で、固体状であっても、液体状であってもよく、液体状であることが好ましい。つまり、オレフィン系重合体は、液状オレフィン系重合体であることが好ましい。なお、液状オレフィン系重合体とは、常温（２５℃）で液体状のオレフィン系重合体を意図する。
固体状のオレフィン系重合体を用いる場合、オレフィン系重合体を特定シロキサン化合物に溶解させて、得られた第１液浸油が液体状となっていれば構わない。もちろん、第１液浸油に特定シロキサン化合物以外の化合物が含まれた状態で、第１液浸油が液体状となっていれば構わない。
また、オレフィン系重合体とは、オレフィン化合物由来の繰り返し単位（構造単位）を主成分として含む重合体である。オレフィン化合物としては、例えば、エチレンおよびプロピレンが挙げられる。上記主成分とは、オレフィン化合物由来の繰り返し単位が、重合体中の全繰り返し単位に対して、５０モル％超であることを意図する。なお、オレフィン系重合体中におけるオレフィン化合物由来の繰り返し単位の含有量は、オレフィン系重合体中の全繰り返し単位に対して、７０モル％以上であることが好ましい。上限は特に制限されないが、１００モル％が挙げられる。
また、オレフィン系重合体には、オレフィン化合物以外の他の単量体由来の繰り返し単位が含まれていてもよい。
【００２１】
オレフィン系重合体の種類は特に制限されず、公知のオレフィン系重合体が挙げられる。オレフィン系重合体としては、例えば、ポリエチレン（好ましくは、液状ポリエチレン）、ポリプロピレン（好ましくは、液状ポリプロピレン）、ポリブテン（好ましくは、液状ポリブテン）、ポリイソブチレン（好ましくは、液状ポリイソブチレン）、および、これらの共重合体が挙げられる。
オレフィン系重合体は、ヒドロキシル基などの官能基（例えば、極性基）を分子内（例えば、分子末端）に有してもよい。
【００２２】
オレフィン系重合体の数平均分子量は、顕微鏡用液浸油の動粘度を調整しやすい点で、３００〜２５０００が好ましく、５００〜５０００がより好ましい。なお、上記数平均分子量は、ゲルパーミエイションクロマトグラフィー法により測定したポリスチレン換算の値である。
【００２３】
オレフィン系重合体は、１種のみを用いてもよいし、２種以上を組み合わせて用いてもよい。
【００２４】
なお、第１液浸油は、本来の液浸油としての効果を損なわない限りにおいて、通常の蛍光顕微鏡用液浸油などの顕微鏡用液浸油に用いられる公知の添加剤を含んでいてもよい。
【００２５】
（第１液浸油およびその製造方法）
第１液浸油には、上述した各成分が含まれる。
第１液浸油中における特定シロキサン化合物の含有量は特に制限されないが、１０．０〜８０．０質量％が好ましく、第１液浸油のプラスチック材料に対する低侵食性および屈折率特性がより良好となる点で、第１液浸油全質量に対して、１０．０〜５０．０質量％がより好ましく、１５．０〜４５．０質量％がさらに好ましい。
なお、特定シロキサン化合物が２種以上用いられる場合は、合計含有量が上記範囲内であることが好ましい。
【００２６】
第１液浸油中における炭化水素系重合体の含有量は特に制限されないが、１０．０〜９０．０質量％が好ましく、第１液浸油の動粘度特性がより良好となる点で、第１液浸油全質量に対して、５０．０〜９０．０質量％がより好ましく、５５．０〜８５．０質量％がさらに好ましい。
なお、第１液浸油がジエン系重合体およびオレフィン系重合体のいずれか一方のみを含む場合は、その一方の含有量が上記含有量に該当し、第１液浸油がジエン系重合体およびオレフィン系重合体の両方を含む場合は、両方の合計含有量が上記含有量に該当する。
【００２７】
炭化水素系重合体の質量に対する、特定シロキサン化合物の質量の比（特定シロキサンの質量／炭化水素系重合体の質量）は特に制限されないが、第１液浸油の動粘度特性およびアッベ数がより良好となる点で、０．１１〜４．２６が好ましく、０．１５〜３．１０がより好ましく、０．２０〜０．７２がさらに好ましい。
なお、第１液浸油がジエン系重合体およびオレフィン系重合体のいずれか一方のみを含む場合は、その一方の質量が上記炭化水素系重合体の質量に該当し、第１液浸油がジエン系重合体およびオレフィン系重合体の両方を含む場合は、両方の合計含有量が上記炭化水素系重合体の質量に該当する。
【００２８】
第１液浸油がジエン系重合体およびオレフィン系重合体の両方を含む場合、第１液浸油中におけるジエン系重合体の含有量は特に制限されないが、第１液浸油の動粘度特性がより良好となる点で、第１液浸油全質量に対して、５．０〜５５．０質量％が好ましく、１０．０〜５０．０質量％がより好ましい。
また、第１液浸油がジエン系重合体およびオレフィン系重合体の両方を含む場合、第１液浸油中におけるオレフィン系重合体の含有量は特に制限されないが、第１液浸油の動粘度特性がより良好となる点で、第１液浸油全質量に対して、５．０〜８０．０質量％が好ましく、１０．０〜７５．０質量％がより好ましい。
【００２９】
第１液浸油の調製方法は特に制限されず、公知の方法を採用でき、例えば、上述した各成分を攪拌により混合して、第１液浸油を調製できる。混合する際には、使用する成分を一括で混合してもよいし、段階的に様々な順序で成分を混合してもよい。
【００３０】
第１液浸油は、通常の顕微鏡用の液浸油、特に蛍光顕微鏡用の液浸油として好適に使用できる。
【００３１】
第１液浸油の好ましい物性としては、具体的には、屈折率（波長５４６ｎｍ）が１．５１７５〜１．５１８５であり、動粘度（温度：２３℃）が２００〜１２００（ｍｍ２／ｓ）（好ましくは、４００〜１０００（ｍｍ２／ｓ））であり、アッベ数（波長５４６ｎｍ）が３０〜５７（好ましくは、３９〜４７）である。
【００３２】
＜第２実施形態＞
まず、以下では、第２液浸油に含まれる各成分について詳述する。
【００３３】
（ポリビニルブチラール樹脂）
第２液浸油は、ポリビニルブチラール樹脂を含む。ポリビニルブチラール樹脂は、主に、高動粘度化に寄与する。
ポリビニルブチラール樹脂とは、ポリビニルアルコールとブチルアルデヒドとを反応させて水酸基の一部をブチラール化した樹脂である。より具体的には、ポリビニルブチラール樹脂は、式（２）で表される繰り返し単位を含む樹脂である。
【００３４】
【化２】
2019132936.tif 000003
【００３５】
ポリビニルブチラール樹脂中における式（２）で表される繰り返し単位の含有量は、ポリビニルブチラール樹脂の全繰り返し単位に対して、６０モル％以上が好ましく、７０モル％以上がより好ましい。上限は、１００モル％が挙げられる。
【００３６】
ポリビニルブチラール樹脂は、式（２）で表される繰り返し単位以外に、式（３）で表される繰り返し単位および式（４）で表される繰り返し単位のいずれか一方または両方を含んでいてもよい。
【００３７】
【化３】
2019132936.tif 000004
【００３８】
ポリビニルブチラール樹脂の数平均分子量は、第２液浸油の動粘度を調整しやすい点で、１００００〜７００００が好ましく、５００００〜６００００がより好ましい。なお、上記数平均分子量は、ゲルパーミエイションクロマトグラフィー（ＧＰＣ）法により測定したポリスチレン換算の値である。
【００３９】
（芳香族アルコール）
第２液浸油は、芳香族アルコールを含む。芳香族アルコールは、主に、第２液浸油の高屈折化に寄与する。
芳香族アルコールとは、芳香環を含むアルコールである。芳香環としては、芳香族炭化水素環および芳香族複素環が挙げられ、芳香族炭化水素環が好ましく、ベンゼン環がより好ましい。
芳香族アルコールの具体例としては、フェノキシエタノール、ベンジルアルコール、ベンジルオキシエタノール、クレゾール、ｐ−クロロ−ｍ−キシレノール、フェネチルアルコール、フェネチルプロピルアルコール、ｐ−ｔｅｒｔ−ブチルフェノール、カテコール、ヒドロキシキノン、フェニルエチルアルコール、レゾルシノール、および、フェノールが挙げられる。
芳香族アルコールは、１種のみを用いてもよいし、２種以上を組み合わせて用いてもよい。
【００４０】
（硫黄原子および水酸基を含む液状化合物）
第２液浸油は、硫黄原子および水酸基を含む液状化合物（以下、単に「液状化合物」ともいう。）を含む。液状化合物は、主に、第２液浸油の高屈折化および高アッベ化に寄与する。
液状化合物は、常温（２５℃）で液体状の化合物である。
液状化合物は、分子内に硫黄原子を含む。硫黄原子の数は特に制限されないが、１〜２つが好ましく、１つがより好ましい。
液状化合物は、分子内に水酸基を含む。水酸基の数は特に制限されないが、１〜４つが好ましく、２つがより好ましい。
液状化合物の分子量は特に制限されないが、８０〜３００が好ましい。
液状化合物の具体例としては、チオジグリコール、３−チア−１，６−ヘキサンジオール、ジチオジエタノール、ジチオジプロパノール、および、３，６−ジチアオクタン−１，８−ジオールが挙げられる。
液状化合物は、１種のみを用いてもよいし、２種以上を組み合わせて用いてもよい。
【００４１】
（高級アルコール）
第２液浸油は、高級アルコールを含む。
高級アルコールとは、炭素数が６以上のアルキル基を有するアルコールである。
高級アルコールに含まれる炭素数は、６〜２５が好ましく、８〜１５がより好ましい。
高級アルコールに含まれるアルキル基は、直鎖状であっても、分岐鎖状であってもよい。
高級アルコールの価数は特に制限されないが、１価であることが好ましい。
高級アルコールの具体例としては、オクチルアルコール、ラウリルアルコール、および、ミリスチルアルコールが挙げられる。
高級アルコールは、１種のみを用いてもよいし、２種以上を組み合わせて用いてもよい。
【００４２】
なお、第２液浸油は、本来の液浸油としての効果を損なわない限りにおいて、通常の蛍光顕微鏡用液浸油などの顕微鏡用液浸油に用いられる公知の添加剤を含んでいてもよい。
【００４３】
（第２液浸油およびその製造方法）
第２液浸油には、上述した各成分が含まれる。
第２液浸油中におけるポリビニルブチラール樹脂の含有量は特に制限されないが、第２液浸油の動粘度特性がより良好となる点で、第２液浸油全質量に対して、１．０〜１０．０質量％が好ましく、２．０〜６．０質量％がより好ましい。
【００４４】
第２液浸油中における芳香族アルコールの含有量は特に制限されないが、第２液浸油の屈折率特性がより良好となる点で、第２液浸油全質量に対して、２０．０〜６０．０質量％が好ましく、３０．０〜５０．０質量％がより好ましい。
なお、芳香族アルコールが２種以上用いられる場合は、合計含有量が上記範囲内であることが好ましい。
【００４５】
第２液浸油中における液状化合物の含有量は特に制限されないが、第２液浸油の屈折率特性がより良好となる点で、第２液浸油全質量に対して、２０．０〜６０．０質量％が好ましく、３０．０〜５０．０質量％がより好ましい。
なお、液状化合物が２種以上用いられる場合は、合計含有量が上記範囲内であることが好ましい。
【００４６】
第２液浸油中における高級アルコールの含有量は特に制限されないが、第２液浸油の屈折率特性がより良好となる点で、第２液浸油全質量に対して、１．０〜２０．０質量％が好ましく、５．０〜１５．０質量％がより好ましい。
なお、高級アルコールが２種以上用いられる場合は、合計含有量が上記範囲内であることが好ましい。
【００４７】
第２液浸油の調製方法は特に制限されず、公知の方法を採用でき、例えば、上述した各成分を攪拌により混合して、第２液浸油を調製できる。混合する際には、使用する成分を一括で混合してもよいし、段階的に様々な順序で成分を混合してもよい。
【００４８】
第２液浸油は、通常の顕微鏡用の液浸油、特に蛍光顕微鏡用の液浸油として好適に使用できる。
【００４９】
第２液浸油の好ましい物性としては、具体的には、屈折率（波長５４６ｎｍ）が１．５１７５〜１．５１８５であり、動粘度（温度：２３℃）が２００〜１２００（ｍｍ２／ｓ）（好ましくは、４００〜１０００（ｍｍ２／ｓ））であり、アッベ数（波長５４６ｎｍ）が３０〜５７（好ましくは、３９〜４７）である。
【実施例】
【００５０】
以下、顕微鏡用液浸油に関して実施例および比較例によりさらに詳しく説明するが、これらの実施例によって何ら制限されるものではない。
なお、顕微鏡用液浸油の各特性は、下記方法に従って評価した。
【００５１】
＜顕微鏡用液浸油の評価方法＞
（プラスチック侵食性）
細胞観察用プラスチック容器に対し、顕微鏡用液浸油を数滴滴下した。４０℃、７２時間後、細胞観察用プラスチック容器上の顕微鏡用液浸油を拭き取り、細胞観察用プラスチック容器の外観を目視で観察した。「細胞観察用プラスチック容器」としては、Ibidi社製の製品名「マイクロ・ディッシュ３５ｍｍ（μ-Dish 35mm）」、および、グライナー社製の製品名「CELLSTAR  細胞培養マイクロプレート」を用いた。
「○」：２種の細胞観察用プラスチック容器の両方において、外観に変化がない場合。
「×」：２種の細胞観察用プラスチック容器の少なくとも一方の表面が白濁、または浸食された場合。
【００５２】
（屈折率測定）
デジタル屈折計RX-9000α（アタゴ社製）を用い、測定対象物である顕微鏡用液浸油の屈折率（波長５４６ｎｍ）を測定した。得られた値を以下の基準に従って、評価した。実用上、「○」の評価であることが好ましい。
「○」：屈折率（波長５４６ｎｍ）が１．５０以上１．６５以下の場合
「×」：屈折率（波長５４６ｎｍ）が１．５０未満であるか、または、１．６５超の場合
【００５３】
（動粘度測定）
キャノンフェンスケ粘度計を用い、測定対象物である顕微鏡用液浸油の動粘度（温度：２３℃）を測定した。得られた値を以下の基準に従って、評価した。実用上、「○」の評価であることが好ましく、「◎」の評価であることがより好ましい。
◎：動粘度が４００ｍｍ２／ｓ以上１０００ｍｍ２／ｓ以下
○：動粘度が３００ｍｍ２／ｓ以上４００ｍｍ２／ｓ未満、または、１０００ｍｍ２／ｓ超１１００ｍｍ２／ｓ以下
△：動粘度が２００ｍｍ２／ｓ以上３００ｍｍ２／ｓ未満、または、１１００ｍｍ２／ｓ超１２００ｍｍ２／ｓ以下
×：動粘度が２００ｍｍ２／ｓ未満、または、１２００ｍｍ２／ｓ超
【００５４】
（アッベ数測定）
デジタル屈折計RX-9000α（アタゴ社製）を用い、測定対象物である顕微鏡用液浸油の屈折率（波長４８８ｎｍ、波長５４６ｎｍ、および、波長６４４ｎｍ）を測定した。アッベ数（波長５４６ｎｍ）は屈折率波長分散性を示す値であり、３波長の屈折率を用いて、以下の式（５）を用いて算出した。
【００５５】
【数１】
2019132936.tif 000005
【００５６】
νe：  e線（５４６ｎｍ）を基準としたアッベ数
ne：  フラウンホーファーのe線（５４６ｎｍ）に対する屈折率
nF’：  フラウンホーファーのF’線（４８８ｎｍ）に対する屈折率
nC’：  フラウンホーファーのC’線（６４４ｎｍ）に対する屈折率
以下の基準に従って、算出したアッベ数（波長５４６ｎｍ）を用い、評価した。実用上、「○」の評価であることが好ましく、「◎」の評価であることがより好ましい。
◎：アッベ数が３９以上４７以下
○：アッベ数が３５以上３９未満、または、４７超５１以下
△：アッベ数が３０以上３５未満、または、５１超５７以下
×：アッベ数が３０未満、または、５７超
【００５７】
＜顕微鏡用液浸油の調製（その１）＞
下記表１に記載の各成分を、２５℃にて、表１中に示す含有量（質量％）となるように１０分間混合し、顕微鏡用液浸油を調製した。得られた顕微鏡用液浸油の各評価結果を表１に示す。
【００５８】
【表１】
2019132936.tif 000006
【００５９】
上記表１中、「特定シロキサン化合物」としては、モメンティブ社製の製品名「ＳｉｌＳｈｉｎｅＶＰ」（屈折率：１．５７、アッベ数：２７．９）を用いた。なお、上記「ＳｉｌＳｈｉｎｅＶＰ」の構造は以下の通りである。
【００６０】
【化４】
2019132936.tif 000007
【００６１】
また、「液状ジエン系重合体」としては、ＪＸＴＧエネルギー社製の製品名「ＨＶ−１５」（液状ポリブテン）（屈折率：１．４８、アッベ数：５２．０）を用いた。
また、「液状オレフィン系重合体」としては、株式会社クラレ社製の製品名「ＬＢＲ−３５２」（液状ポリブタジエン）（屈折率：１．５１、アッベ数：３９．１）を用いた。
なお、上記表１中の成分欄中の数値は、顕微鏡用液浸油全質量に対する各成分の質量％を表す。また、上記各成分の屈折率およびアッベ数は、波長５４６ｎｍでの値である。
【００６２】
表１の実施例１〜４に示すように、所定の成分を含む顕微鏡用液浸油においては、所望の効果が得られることが確認された。
特に、実施例１〜３と４との比較より、液状ジエン系重合体および液状オレフィン系重合体の両方が用いられる場合、動粘度特性およびアッベ数がより良好となることが確認された。
また、実施例１〜２と３との比較より、炭化水素系重合体の質量に対する、シロキサン化合物の質量の比が０．２０〜０．７２である場合、動粘度特性およびアッベ数がより良好となることが確認された。
【００６３】
＜顕微鏡用液浸油の調製（その２）＞
下記表１に記載の各成分を、２５℃にて、表２中に示す含有量（質量％）となるように１０分間混合し、顕微鏡用液浸油を調製した。得られた顕微鏡用液浸油の各評価結果を表１に示す。
【００６４】
【表２】
2019132936.tif 000008
【００６５】
上記表２中、「ポリビニルブチラール樹脂」としては、株式会社クラレ社製の製品名「Ｍｏｗｉｔａｌ  Ｂ６０Ｈ」（屈折率：１．４９、アッベ数：５４．６）を用いた。
また、「芳香族アルコール」としては、東京化成工業株式会社製の「２−フェノキシエタノール」（屈折率：１．５４、アッベ数：３１．４）を用いた。
また、「液状化合物」としては、東京化成工業株式会社製の「チオジグリコール」（屈折率：１．５２、アッベ数：４７．４）を用いた。
また、「高級アルコール」としては、花王株式会社製の「カルコール０８９８」（オクチルアルコール）（屈折率：１．４２、アッベ数：５８．８）を用いた。
なお、上記表２中の成分欄中の数値は、顕微鏡用液浸油全質量に対する各成分の質量％を表す。また、上記各成分の屈折率およびアッベ数は、波長５４６ｎｍでの値である。
【００６６】
表２の実施例５に示すように、所定の成分を含む顕微鏡用液浸油においては、所望の効果が得られることが確認された。
なお、上述の各実施形態の要件は、適宜組み合わせることができる。また、一部の構成要素を用いない場合もある。また、法令で許される限りにおいて、引用したすべての公開公報の開示を援用して本文の一部とする。